(57)【要約】      （修正有）【課題】高温信頼性を有し、難燃性と耐熱性とが同時に高められた樹脂成形体を形成できるようにする。【解決手段】樹脂成分と、式（１）の環状ホスファゼン化合物とを含んでいる組成物。2010106148.tif 000017ｎは３〜８の整数、Ａは下記式（２）で示される置換アリールオキシ基を含む基。2010106148.tif 000018Ｙは、フェニレン基、ビフェニレン基およびナフチレン基から選ばれた基、Ｑは、ハメットの置換基定数σｐが−０．２以下でありかつ活性プロトンを持たない電子供与性基。【選択図】なし【特許請求の範囲】
【請求項１】
樹脂成分と、
ハメットの置換基定数σｐが−０．２以下でありかつ活性プロトンを持たない電子供与性基を置換基として有するアリールオキシ基を備えた環状ホスファゼン化合物と、
を含む難燃性樹脂組成物。
【請求項２】
前記環状ホスファゼン化合物が下記の式（１）で表されるものである、請求項１に記載の難燃性樹脂組成物。
【化１】
2010106148.tif 000013
（式（１）中、ｎは３〜８の整数を示し、Ａは下記のＡ１基およびＡ２基からなる群から選ばれた基を示しかつ少なくとも１つがＡ２基である。
Ａ１基：炭素数１〜６のアルキル基、アルケニル基およびアリール基から選ばれる少なくとも１種の基が置換されていてもよい、炭素数６〜２０のアリールオキシ基。
Ａ２基：下記の式（２）で示される置換アリールオキシ基。
【化２】
2010106148.tif 000014
式（２）中、Ｙは、フェニレン基、ビフェニレン基およびナフチレン基からなる群から選ばれた基を示し、Ｑは、ハメットの置換基定数σｐが−０．２以下でありかつ活性プロトンを持たない電子供与性基を示す。）
【請求項３】
前記環状ホスファゼン化合物は、下記の式（３）で表される環状ホスホニトリルジハライドの全ハロゲン原子を、少なくとも一つが下記のＡ２基により置換されるよう下記のＡ１基およびＡ２基からなる群から選ばれた基により置換することで得られるものである、請求項２に記載の難燃性樹脂組成物。
【化３】
2010106148.tif 000015
（式（３）中、ｎは３〜８の整数を示し、Ｘはハロゲン原子を示す。）
Ａ１基：炭素数１〜６のアルキル基、アルケニル基およびアリール基から選ばれる少なくとも一種の基が置換されていてもよい、炭素数６〜２０のアリールオキシ基。
Ａ２基：：下記の式（２）で示される置換アリールオキシ基。
【化４】
2010106148.tif 000016
（式（２）中、Ｙは、フェニレン基、ビフェニレン基およびナフチレン基からなる群から選ばれた基を示し、Ｑは、ハメットの置換基定数σｐが−２．０以下でありかつ活性プロトンを持たない電子供与性基を示す。）
【請求項４】
前記環状ホスファゼン化合物は式（１）のｎが３若しくは４である、請求項２または３に記載の難燃性樹脂組成物。
【請求項５】
前記環状ホスファゼン化合物は、式（１）のＡとして下記のＡ１基およびＡ２基を有するものである、請求項２から４のいずれかに記載の難燃性樹脂組成物。
Ａ１基：フェノキシ基およびメチルフェノキシ基からなる群から選ばれた基。
Ａ２基：式（２）において、Ｙがフェニレン基若しくはナフチレン基であり、Ｑがアルコキシ基、ジアルキルアミノ基、ジアリールアミノ基、トリメチルシリルオキシ基およびt−ブチル基からなる群から選ばれた電子供与性基である基。
【請求項６】
Ａ２基が３−メトキシフェノキシ基、３−エトキシフェノキシ基、３−（ｎ−プロポキシ）フェノキシ基、４−メトキシフェノキシ基、４−エトキシフェノキシ基、４−（ｎ−プロポキシ）フェノキシ基、４−アリルオキシフェノキシ基、４−（ジメチルアミノ）フェノキシ基、３−（トリメチルシリルオキシ）フェノキシ基、４−（トリメチルシリルオキシ）フェノキシ基、３−（ｔ−ブチル）フェノキシ基および４−（ｔ−ブチル）フェノキシ基からなる群から選ばれた基である、請求項５に記載の難燃性樹脂組成物。
【請求項７】
前記環状ホスファゼン化合物は、式（１）のＡの全てが３−メトキシフェノキシ基、３−エトキシフェノキシ基、３−（ｎ−プロポキシ）フェノキシ基、４−メトキシフェノキシ基、４−エトキシフェノキシ基、４−（ｎ−プロポキシ）フェノキシ基、４−アリルオキシフェノキシ基、４−（ジメチルアミノ）フェノキシ基、３−（ｔ−ブチル）フェノキシ基および４−（ｔ−ブチル）フェノキシ基からなる群から選ばれたものである、請求項２から４のいずれかに記載の難燃性樹脂組成物。
【請求項８】
前記樹脂成分が、マレイミド樹脂、シアン酸エステル樹脂、変性ポリフェニレンエーテル樹脂および液晶ポリマーからなる群から選ばれたものである、請求項１から７のいずれかに記載の難燃性樹脂組成物。
【請求項９】
前記樹脂成分が、エポキシ樹脂およびポリイミド系樹脂からなる群より選ばれたものである、請求項１から７のいずれかに記載の難燃性樹脂組成物。 
【請求項１０】
請求項１から９のいずれかに記載の難燃性樹脂組成物からなる樹脂成形体。
【請求項１１】
請求項１０に記載の樹脂成形体を用いた電気・電子部品。
【発明の詳細な説明】
【技術分野】
【０００１】
本発明は、難燃性樹脂組成物、特に、環状ホスファゼン化合物を含む難燃性樹脂組成物に関する。
【背景技術】
【０００２】
産業用および民生用の機器並びに電気製品などの分野において、合成樹脂は、その加工性、耐薬品性、耐候性、電気的特性および機械的強度等の点で他の材料に比べて優位性を有するため多用されており、また、使用量が増加している。しかし、合成樹脂は、燃焼し易い性質を有するため、難燃性の付与が求められており、近年その要求性能が次第に高まっている。このため、ＬＳＩ等の電子部品の封止剤や基板等に使用されている樹脂組成物、例えばエポキシ樹脂組成物は、難燃性を高めるために、ハロゲン含有化合物や、ハロゲン含有化合物と酸化アンチモンなどのアンチモン化合物との混合物が一般的な難燃剤として添加されている。ところが、このような難燃剤を配合した樹脂組成物は、燃焼時や成形時等において、環境汚染のおそれがあるハロゲン系ガスを発生する可能性がある。また、ハロゲン系ガスは、電子部品の電気的特性や機械的特性を阻害する可能性がある。そこで、最近では、合成樹脂用の難燃剤として、燃焼時や成形時等においてハロゲン系ガスが発生しにくい非ハロゲン系のもの、例えば、水酸化アルミニウムや水酸化マグネシウムなどの金属水和物系難燃剤並びにリン酸エステル系、縮合リン酸エステル系、リン酸アミド系、ポリリン酸アンモニウム系、ホスフィン酸アルミニウム系およびホスファゼン系などのリン系難燃剤が多用されるようになっている。
【０００３】
このうち、金属水和物系難燃剤は、脱水熱分解の吸熱反応とそれに伴う水の放出が合成樹脂の熱分解や燃焼開始温度と重複した温度領域で起こることで難燃化効果を発揮するが、その効果を高めるためには樹脂組成物に対して多量に配合する必要がある。このため、この種の難燃剤を含む樹脂組成物の成形品は、機械的強度が損なわれるという欠点がある。一方、リン系難燃剤のうち、リン酸エステル系および縮合リン酸エステル系の難燃剤は、可塑効果を有するため、難燃性を高めるために樹脂組成物に対して多量に添加すると、樹脂成形品の機械的強度が低下するなどの欠点が生じる。また、リン酸エステル系、リン酸アミド系、ポリリン酸アンモニウム系およびホスフィン酸アルミニウム系の難燃剤は、容易に加水分解することから、機械的および電気的な長期信頼性が要求される樹脂成形品の製造用材料としては実質的に使用が困難である。これらに対し、ホスファゼン系の難燃剤は、他のリン系難燃剤に比べて可塑効果および加水分解性が小さく、樹脂組成物に対する添加量を大きくすることができるため、特許文献１〜５に記載のように、合成樹脂用の有効な難燃剤として多用されつつあるが、樹脂組成物に対する添加量を増やすと、高温下における樹脂成形品の信頼性を損なう可能性がある。具体的には、熱可塑性樹脂系の樹脂組成物の場合は、高温下においてその樹脂成形体からホスファゼン系の難燃剤がブリードアウト（溶出）し易く、また、熱硬化性樹脂系の樹脂組成物の場合は、高温下においてその樹脂成形品にフクレ等の変形が発生し、当該樹脂成形品が積層基板等の電気・電子分野において用いられる場合は変形によるショートを引き起こす可能性がある。
【０００４】
【特許文献１】特開２０００−１０３９３９号公報
【特許文献２】特開２００４−８３６７１号公報
【特許文献３】特開２００４−２１０８４９号公報
【特許文献４】特開２００５−８８３５号公報
【特許文献５】特開２００５−２４８１３４号公報
【０００５】
そこで、ホスファゼン系の難燃剤は、高温下での樹脂成形品の信頼性（高温信頼性）を高めるための改良が検討されており、その例として特許文献６〜１０には、反応性基を有するホスファゼン系の難燃剤およびそれを用いた樹脂組成物（例えば、エポキシ樹脂組成物やポリイミド樹脂組成物）が開示されている。この種のホスファゼン系難燃剤は、樹脂成分との相溶性が良好であるため、樹脂組成物に対して多量に添加した場合であっても樹脂成形品の高温信頼性を損ないにくいが、添加量を増しても樹脂成形品の難燃性を効果的に高めるのが困難という、それが要求される本質的効果の点で不十分であり、また、樹脂成形品のガラス転移温度を低下させるために樹脂成形品の耐熱性を損なうことにもなる。
【０００６】
【特許文献６】特開平６−２４７９８９号公報
【特許文献７】特開平１０−２５９２９２号公報
【特許文献８】特開２００３−３０２７５１号公報
【特許文献９】特開２００３−３４２３３９号公報
【特許文献１０】特開２００４−１４３４６５号公報
【発明の開示】
【発明が解決しようとする課題】
【０００７】
本発明の目的は、ホスファゼン系難燃剤を用いた難燃性樹脂組成物について、高温信頼性を有し、しかも難燃性と耐熱性とが同時に高められた樹脂成形体を形成できるようにすることにある。
【課題を解決するための手段】
【０００８】
本発明者らは、難燃性樹脂組成物において樹脂成分と混合する難燃剤として環状ホスファゼン化合物に着目し、さらに、環状ホスファゼン化合物の置換基の種類に着目した。そして、ハメットの置換基定数σｐが−０．２以下で活性プロトンを持たない電子供与性基（すなわち、非プロトン性の電子供与性基）を有するアリールオキシ基が置換した環状ホスファゼン化合物を樹脂成分へ添加して調製した組成物は、樹脂成分と環状ホスファゼン化合物との相溶性が良好であることから高温信頼性、すなわち、環状ホスファゼン化合物のブリードアウトや変形が生じにくい樹脂成形体を製造することができ、また、この樹脂成形体は難燃性および耐熱性において同時に優れていることを見出した。
【０００９】
本発明の難燃性樹脂組成物は、樹脂成分と、ハメットの置換基定数σｐが−０．２以下でありかつ活性プロトンを持たない電子供与性基を置換基として有するアリールオキシ基を備えた環状ホスファゼン化合物とを含んでいる。
【００１０】
この組成物において用いられる環状ホスファゼン化合物は、例えば、下記の式（１）で表されるものである。
【００１１】
【化１】
2010106148.tif 000002
【００１２】
式（１）中、ｎは３〜８の整数を示し、Ａは下記のＡ１基およびＡ２基からなる群から選ばれた基を示しかつ少なくとも１つがＡ２基である。
Ａ１基：炭素数１〜６のアルキル基、アルケニル基およびアリール基から選ばれる少なくとも１種の基が置換されていてもよい、炭素数６〜２０のアリールオキシ基。
Ａ２基：下記の式（２）で示される置換アリールオキシ基。
【００１３】
【化２】
2010106148.tif 000003
【００１４】
式（２）中、Ｙは、フェニレン基、ビフェニレン基およびナフチレン基からなる群から選ばれた基を示し、Ｑは、ハメットの置換基定数σｐが−０．２以下でありかつ活性プロトンを持たない電子供与性基を示す。
【００１５】
この環状ホスファゼン化合物は、通常、下記の式（３）で表される環状ホスホニトリルジハライドの全ハロゲン原子を、少なくとも一つが下記のＡ２基により置換されるよう下記のＡ１基およびＡ２基からなる群から選ばれた基により置換することで得られるものである。
【００１６】
【化３】
2010106148.tif 000004
【００１７】
式（３）中、ｎは３〜８の整数を示し、Ｘはハロゲン原子を示す。
Ａ１基：炭素数１〜６のアルキル基、アルケニル基およびアリール基から選ばれる少なくとも一種の基が置換されていてもよい、炭素数６〜２０のアリールオキシ基。
Ａ２基：下記の式（２）で示される置換アリールオキシ基。
【００１８】
【化４】
2010106148.tif 000005
【００１９】
式（２）中、Ｙは、フェニレン基、ビフェニレン基およびナフチレン基からなる群から選ばれた基を示し、Ｑは、ハメットの置換基定数σｐが−２．０以下でありかつ活性プロトンを持たない電子供与性基を示す。
【００２０】
式（１）で表される環状ホスファゼン化合物は、通常、ｎが３若しくは４である。
【００２１】
式（１）で表される環状ホスファゼン化合物の一例は、Ａとして下記のＡ１基およびＡ２基を有するものである。
Ａ１基：フェノキシ基およびメチルフェノキシ基からなる群から選ばれた基。
Ａ２基：式（２）において、Ｙがフェニレン基若しくはナフチレン基であり、Ｑがアルコキシ基、ジアルキルアミノ基、ジアリールアミノ基、トリメチルシリルオキシ基およびt−ブチル基からなる群から選ばれた電子供与性基である基。
【００２２】
ここで、Ａ２基は、例えば、３−メトキシフェノキシ基、３−エトキシフェノキシ基、３−（ｎ−プロポキシ）フェノキシ基、４−メトキシフェノキシ基、４−エトキシフェノキシ基、４−（ｎ−プロポキシ）フェノキシ基、４−アリルオキシフェノキシ基、４−（ジメチルアミノ）フェノキシ基、３−（トリメチルシリルオキシ）フェノキシ基、４−（トリメチルシリルオキシ）フェノキシ基、３−（ｔ−ブチル）フェノキシ基および４−（ｔ−ブチル）フェノキシ基からなる群から選ばれた基である。
【００２３】
式（１）で表される環状ホスファゼン化合物の他の例は、Ａの全てが３−メトキシフェノキシ基、３−エトキシフェノキシ基、３−（ｎ−プロポキシ）フェノキシ基、４−メトキシフェノキシ基、４−エトキシフェノキシ基、４−（ｎ−プロポキシ）フェノキシ基、４−アリルオキシフェノキシ基、４−（ジメチルアミノ）フェノキシ基、３−（ｔ−ブチル）フェノキシ基および４−（ｔ−ブチル）フェノキシ基からなる群から選ばれたものである。
【００２４】
本発明の組成物の一形態において用いられる樹脂成分は、マレイミド樹脂、シアン酸エステル樹脂、変性ポリフェニレンエーテル樹脂および液晶ポリマーからなる群から選ばれたものである。また、本発明の他の形態において用いられる樹脂成分は、エポキシ樹脂およびポリイミド系樹脂からなる群より選ばれたものである。
【００２５】
本発明の樹脂成形体は、本発明の難燃性樹脂組成物からなるものである。また、本発明の電気・電子部品は、本発明の樹脂成形体を用いたものである。
【発明の効果】
【００２６】
本発明の難燃性樹脂組成物は、樹脂成分に対し、上述のような特定の置換基を有するアリールオキシ基を備えた環状ホスファゼン化合物を難燃剤として組合せたものであるため、高温信頼性が良好であると同時に難燃性および耐熱性にも優れた樹脂成形体を形成することができる。
【００２７】
本発明の樹脂成形体は、本発明の難燃性樹脂組成物からなるものであるため、高温信頼性が良好であると同時に難燃性および耐熱性にも優れている。
【００２８】
本発明の電気・電子部品は、本発明の樹脂成形体を用いたものであるため、高温信頼性が良好であると同時に難燃性および耐熱性にも優れている。
【発明を実施するための最良の形態】
【００２９】
本発明の難燃性樹脂組成物は、樹脂成分と環状ホスファゼン化合物とを含むものである。樹脂成分としては、各種の熱可塑性樹脂若しくは熱硬化性樹脂を使用することができる。これらの樹脂成分は、天然のものであってもよいし、合成のものであってもよい。
【００３０】
ここで利用可能な熱可塑性樹脂の具体例としては、ポリエチレン、ポリイソプレン、ポリブタジエン、塩素化ポリエチレン、ポリ塩化ビニル、スチレン樹脂、耐衝撃性ポリスチレン、アクリロニトリル−スチレン樹脂（ＡＳ樹脂）、アクリロニトリル−ブタジエン−スチレン樹脂（ＡＢＳ樹脂）、メチルメタクリレート−ブタジエン−スチレン樹脂（ＭＢＳ樹脂）、メチルメタクリレート−アクリロニトリル−ブタジエン−スチレン樹脂（ＭＡＢＳ樹脂）、アクリロニトリル−アクリルゴム−スチレン樹脂（ＡＡＳ樹脂）、ポリメチルアクリレート、ポリメチルメタクリレート、ポリカーボネート、ポリフェニレンエーテル（ＰＰＥ）、変性ポリフェニレンエーテル、脂肪族系ポリアミド、芳香族系ポリアミド、ポリエチレンテレフタレート、ポリプロピレンテレフタレート、ポリトリメチレンテレフタレート、ポリブチレンテレフタレートおよびポリエチレンナフタレート等のポリエステル樹脂、ポリ乳酸樹脂、ポリフェニレンスルフィド、ポリエーテルエーテルケトン、ポリスルホン、ポリアリレート、ポリエーテルケトン、ポリエーテルニトリル、ポリチオエーテルスルホン、ポリエーテルスルホン並びに液晶ポリマー等を挙げることができる。変性ポリフェニレンエーテルとしては、例えば、ポリフェニレンエーテルの一部または全部に、カルボキシル基、無水ジカルボキシル基、エポキシ基、オキセタン基、アミノ基、ヒドロキシ基、アクリル基またはメタクリル基などの反応性官能基をグラフト反応や共重合など何らかの方法で導入したものが用いられる。
【００３１】
熱可塑性樹脂は、本発明の難燃性樹脂組成物の利用目的に応じて選択することができる。例えば、本発明の樹脂組成物を電子機器用途、特に、ＯＡ機器、ＡＶ機器、通信機器および家電製品用の筐体や部品用の材料として用いる場合は、熱可塑性樹脂としてポリエステル樹脂、ＡＢＳ樹脂、ポリカーボネート、変性ポリフェニレンエーテル、ポリアミド若しくは液晶ポリマー等を用いるのが好ましい。
【００３２】
一方、ここで利用可能な熱硬化性樹脂の具体例としては、ポリウレタン、フェノール樹脂、メラミン樹脂、尿素樹脂、不飽和ポリエステル樹脂、ジアリルフタレート樹脂、シリコン樹脂、マレイミド樹脂、マレイミド−シアン酸エステル樹脂、シアン酸エステル樹脂、ベンゾオキサジン樹脂、ポリベンズイミダゾール、ポリカルボジイミドおよびエポキシ樹脂等を挙げることができる。このうち、エポキシ樹脂は、強度、電気特性および接着性に優れているので、電気・電子部品用途をはじめとする各種の用途用の難燃性樹脂組成物において特に好ましく用いられる。
【００３３】
熱硬化性樹脂は、本発明の難燃性樹脂組成物の利用目的に応じて選択することができる。例えば、本発明の樹脂組成物を電子部品用途、特に、各種ＩＣ素子の封止材、配線板の基板材料、層間絶縁材料や絶縁性接着材料等の絶縁材料、導電材料および表面保護材料として用いる場合は、熱硬化性樹脂として、ポリウレタン、フェノール樹脂、メラミン樹脂、マレイミド樹脂（特に、ビスマレイミド樹脂）、シアン酸エステル樹脂若しくはエポキシ樹脂等を用いるのが好ましい。
【００３４】
本発明の難燃性樹脂組成物において、樹脂成分としては、上述の熱可塑性樹脂および熱硬化性樹脂以外の耐熱性樹脂を用いることもできる。このような耐熱性樹脂を用いると、より確実に難燃性と耐熱性とが同時に高められた樹脂成形体を実現することができる。
【００３５】
樹脂成分として用いられる耐熱性樹脂の例としては、ポリイミド系樹脂を挙げることができる。ポリイミド系樹脂を樹脂成分として含む難燃性樹脂組成物は、耐熱性に優れる一方で、樹脂の設計によっては接着性を確保できる自由度を有するため、電気・電子部品用途をはじめとする各種の樹脂成形体の製造用材料として特に好ましく用いられる。
【００３６】
ポリイミド系樹脂としては、完全にイミド化したポリイミド樹脂の他に、ポリイミドの前駆体であるポリアミド酸や一部がイミド化されたポリアミド酸を使用することもできる。また、ポリイミド系樹脂の一部または全部に、カルボキシル基、無水ジカルボキシル基、エポキシ基、オキセタン基、アミノ基、ヒドロキシ基、アクリル基またはメタクリル基などの反応性官能基をグラフト反応や共重合など何らかの方法で導入した変性ポリイミド系樹脂を用いることもできる。
【００３７】
上述の各種樹脂成分は、それぞれ単独で用いられてもよいし、必要に応じて２種以上のものが併用されてもよい。
【００３８】
本発明の難燃性樹脂組成物において用いられる環状ホスファゼン化合物は、アリールオキシ基上の置換基として活性プロトンを持たない電子供与性基を有するものである。特に、ハメットの置換基定数σｐが−０．２以下でありかつ活性プロトンを持たない置換基を有するアリールオキシ基を備えた環状ホスファゼン化合物を用いるのが好ましい。ハメットの置換基定数σｐは、例えば下記の非特許文献１〜２に記載されており、σｐが負の値で、−０．２以下であれば、強い電子供与性置換基となる。
【００３９】
【非特許文献１】“Ｓｏｍｅ  Ｒｅｌａｔｉｏｎｓ  ｂｅｔｗｅｅｎ  Ｒｅａｃｔｉｏｎ  Ｒａｔｅｓ  Ｅｑｕｉｌｉｂｒｉｕｍ  Ｃｏｎｓｔａｎｔｓ”，Ｈａｍｍｅｔｔ，Ｌ．Ｐ．，Ｃｈｅｍｉｃａｌ  Ｒｅｖｉｅｗｓ，第１７巻１２５〜１３６頁（１９３５年）
【非特許文献２】“Ａ  ｓｕｒｖｅｙ  ｏｆ  Ｈａｍｍｅｔｔ  ｓｕｂｓｔｉｔｕｅｎｔ  ｃｏｎｓｔａｎｔｓ  ａｎｄ  ｒｅｓｏｎａｎｃｅ  ａｎｄ  Ｆｉｅｌｄ  ｐａｒａｍｅｔｅｒｓ”，  Ｈａｎｓｃｈ，Ｃ．；Ｌｅｏ，Ａ．；Ｔａｆｔ，Ｒ．Ｗ．，Ｃｈｅｍｉｃａｌ  Ｒｅｖｉｅｗｓ，第９１巻１６５〜１９５頁（１９９１年）
【００４０】
ハメットの置換基定数σｐは−０．２以下であるが活性プロトンを持つ置換基を有するアリールオキシ基を含む環状ホスファゼン化合物を用いた場合は、当該ホスファゼン化合物が樹脂成分との反応性を示すため、耐熱性および高温信頼性に優れた樹脂成形体を得るのが困難になる。したがって、例えば、メチルアミノ基、エチルアミノ基およびブチルアミノ基等のモノアルキルアミノ基、アニリノ基等のアリールアミノ基、並びにヒドロキシ基、ヒドロキシアミノ基、アミノ基、ヒドラジド基、ウレイド基および１−アジリジニル基等のハメットの置換基定数σｐは−０．２以下であるが、活性プロトンを持つ置換基を有するアリールオキシ基を含む環状ホスファゼン化合物は、本発明において用いる環状ホスファゼン化合物から除外される。
【００４１】
本発明の難燃性樹脂組成物において、このような環状ホスファゼン化合物は、１種類のものが用いられてもよいし、２種類以上のものが併用されてもよい。
【００４２】
本発明で用いられる環状ホスファゼン化合物として好ましいものは、例えば、下記の式（１）で表されるものである。
【００４３】
【化５】
2010106148.tif 000006
【００４４】
式（１）において、ｎは３から８の整数を示しているが、３から６の整数が好ましく、３若しくは４が特に好ましい。したがって、環状ホスファゼン化合物として特に好ましいものは、ｎが３のアリールオキシシクロトリホスファゼン（３量体）およびｎが４のアリールオキシシクロテトラホスファゼン（４量体）である。また、本発明で用いられる環状ホスファゼン化合物は、ｎが異なる２種以上のものの混合物であってもよい。
【００４５】
また、式（１）において、Ａは、下記のＡ１基およびＡ２基から成る群から選ばれた基を示している。但し、Ａのうちの少なくとも１つはＡ２基である。
【００４６】
［Ａ１基］
炭素数が６〜２０のアリールオキシ基。このアリールオキシ基は、炭素数が１〜６のアルキル基、アルケニル基およびアリール基から選ばれる少なくとも１種の基が置換されていてもよい。
【００４７】
このようなアリールオキシ基としては、例えば、フェノキシ基、メチルフェノキシ基、ジメチルフェノキシ基、エチルフェノキシ基、エチルメチルフェノキシ基、ジエチルフェノキシ基、ｎ−プロピルフェノキシ基、イソプロピルフェノキシ基、イソプロピルメチルフェノキシ基、イソプロピルエチルフェノキシ基、ジイソプロピルフェノキシ基、ｎ−ブチルフェノキシ基、ｓｅｃ−ブチルフェノキシ基、ｔ−ブチルフェノキシ基、ｎ−ペンチルフェノキシ基、ｎ−ヘキシルフェノキシ基、エテニルフェノキシ基、１−プロペニルフェノキシ基、２−プロペニルフェノキシ基、イソプロペニルフェノキシ基、１−ブテニルフェノキシ基、ｓｅｃ−ブテニルフェノキシ基、１−ペンテニルフェノキシ基、１−ヘキセニルフェノキシ基、フェニルフェノキシ基、ナフチルオキシ基、アントリルオキシ基およびフェナントリルオキシ基等を挙げることができる。このうち、フェノキシ基、メチルフェノキシ基、ジメチルフェノキシ基、ジエチルフェノキシ基、２−プロペニルフェノキシ基、フェニルフェノキシ基およびナフチルオキシ基が好ましく、フェノキシ基、メチルフェノキシ基、ジメチルフェノキシ基およびナフチルオキシ基がさらに好ましく、フェノキシ基およびメチルフェノキシ基が特に好ましい。
【００４８】
［Ａ２基］
下記の式（２）で示される置換アリールオキシ基。
【化６】
2010106148.tif 000007
【００４９】
式（２）中、Ｙは、フェニレン基、ビフェニレン基およびナフチレン基からなる群から選ばれた基を示し、Ｑは、ハメットの置換基定数σｐが−０．２以下でありかつ活性プロトンを持たない置換基を示す。
【００５０】
Ｑとしては、例えば、メトキシ基、エトキシ基、ｎ−プロポキシ基、イソプロポキシ基、ｎ−ブトキシ基およびアリルオキシ基等のアルコキシ基、ジアルキルアミノ基、ジアリールアミノ基、トリメチルシリルオキシ基並びにｔ−ブチル基を挙げることができる。
【００５１】
なお、Ｙにおいて、Ｑは２個以上置換していてもよい。この場合、Ｑは、一種類のものが２個以上置換していてもよいし、二種類以上のものが２個以上置換していてもよい。また、ＹにおけるＱの置換位置は、パラ位に限定されるものではない。さらに、Ｙにおいて、Ｑとともに、他の置換基が置換していてもよい。この場合、他の置換基は、ハメットの置換基定数σｐが−０．２を超えるものであってもよいが、活性プロトンを持たないものが好ましい。
【００５２】
式（２）で示される置換アリールオキシ基として好ましいものは、Ｙがフェニレン基若しくはナフチレン基のものである。このような置換アリールオキシ基の具体的としては、２−メトキシフェノキシ基、３−メトキシフェノキシ基、４−メトキシフェノキシ基、２−エトキシフェノキシ基、３−エトキシフェノキシ基、４−エトキシフェノキシ基、２−（ｎ−プロポキシ）フェノキシ基、３−（ｎ−プロポキシ）フェノキシ基、４−（ｎ−プロポキシ）フェノキシ基、２−（イソプロポキシ）フェノキシ基、３−（イソプロポキシ）フェノキシ基、４−（イソプロポキシ）フェノキシ基、２−（ｎ−ブトキシ）フェノキシ基、３−（ｎ−ブトキシ）フェノキシ基、４−（ｎ−ブトキシ）フェノキシ基、２−アリルオキシフェノキシ基、３−アリルオキシフェノキシ基、４−アリルオキシフェノキシ基、４−（２−メトキシフェニル）フェノキシ基、４−（３−メトキシフェニル）フェノキシ基、４−（４−メトキシフェニル）フェノキシ基、４−（２−エトキシフェニル）フェノキシ基、４−（３−エトキシフェニル）フェノキシ基、４−（４−エトキシフェニル）フェノキシ基、４−［２−（ｎ−プロポキシ）フェニル］フェノキシ基、４−［３−（ｎ−プロポキシ）フェニル］フェノキシ基、４−［４−（ｎ−プロポキシ）フェニル］フェノキシ基、４−（２−イソプロポキシフェニル）フェノキシ基、４−（３−イソプロポキシフェニル）フェノキシ基、４−（４−イソプロポキシフェニル）フェノキシ基、４−［２−（ｎ−ブトキシ）フェニル］フェノキシ基、４−［３−（ｎ−ブトキシ）フェニル］フェノキシ基、４−［４−（ｎ−ブトキシ）フェニル］フェノキシ基、４−（２−アリルオキシフェニル）フェノキシ基、４−（３−アリルオキシフェニル）フェノキシ基、４−（４−アリルオキシフェニル）フェノキシ基、４−メトキシ−１−ナフチルオキシ基、５−メトキシ−１−ナフチルオキシ基、４−エトキシ−１−ナフチルオキシ基、５−エトキシ−１−ナフチルオキシ基、４−（ｎ−プロポキシ）−１−ナフチルオキシ基、５−（ｎ−プロポキシ）−１−ナフチルオキシ基、４−イソプロポキシ−１−ナフチルオキシ基、５−イソプロポキシ−１−ナフチルオキシ基、４−（ｎ−ブトキシ）−１−ナフチルオキシ基、５−（ｎ−ブトキシ）−１−ナフチルオキシ基、４−アリルオキシ−１−ナフチルオキシ基、５−アリルオキシ−１−ナフチルオキシ基、４−メトキシ−２−ナフチルオキシ基、６−メトキシ−２−ナフチルオキシ基、４−エトキシ−２−ナフチルオキシ基、６−エトキシ−２−ナフチルオキシ基、４−（ｎ−プロポキシ）−２−ナフチルオキシ基、６−（ｎ−プロポキシ）−２−ナフチルオキシ基、４−イソプロポキシ−２−ナフチルオキシ基、６−イソプロポキシ−２−ナフチルオキシ基、４−（ｎ−ブトキシ）−２−ナフチルオキシ基、６−（ｎ−ブトキシ）−２−ナフチルオキシ基、４−アリルオキシ−２−ナフチルオキシ基および６−アリルオキシ−２−ナフチルオキシ基等のアルコキシ基置換アリールオキシ基、２−（ジメチルアミノ）フェノキシ基、３−（ジメチルアミノ）フェノキシ基、４−（ジメチルアミノ）フェノキシ基、４−［２−（ジメチルアミノ）フェニル］フェノキシ基、４−［３−（ジメチルアミノ）フェニル］フェノキシ基、４−［４−（ジメチルアミノ）フェニル］フェノキシ基、４−（ジメチルアミノ）−１−ナフチルオキシ基、５−（ジメチルアミノ）−１−ナフチルオキシ基、４−（ジメチルアミノ）−２−ナフチルオキシ基および６−（ジメチルアミノ）−２−ナフチルオキシ基等のジメチルアミノ基置換アリールルオキシ基、２−（ジフェニルアミノ）フェノキシ基、３−（ジフェニルアミノ）フェノキシ基、４−（ジフェニルアミノ）フェノキシ基、４−［２−（ジフェニルアミノ）フェニル］フェノキシ基、４−［３−（ジフェニルアミノ）フェニル］フェノキシ基、４−［４−（ジフェニルアミノ）フェニル］フェノキシ基、４−（ジフェニルアミノ）−１−ナフチルオキシ基、５−（ジフェニルアミノ）−１−ナフチルオキシ基、４−（ジフェニルアミノ）−２−ナフチルオキシ基および６−（ジフェニルアミノ）−２−ナフチルオキシ基等のジフェニルアミノ基置換アリールオキシ基、２−（トリメチルシリルオキシ）フェノキシ基、３−（トリメチルシリルオキシ）フェノキシ基、４−（トリメチルシリルオキシ）フェノキシ基、４−［２−（トリメチルシリルオキシ）フェニル］フェノキシ基、４−［３−（トリメチルシリルオキシ）フェニル］フェノキシ基、４−［４−（トリメチルシリルオキシ）フェニル］フェノキシ基、４−（トリメチルシリルオキシ）−１−ナフチルオキシ基、５−（トリメチルシリルオキシ）−１−ナフチルオキシ基、４−（トリメチルシリルオキシ）−２−ナフチルオキシ基および６−（トリメチルシリルオキシ）−２−ナフチルオキシ基等のトリメチルシリルオキシ基置換アリールオキシ基、並びに、２−（ｔ−ブチル）フェノキシ基、３−（ｔ−ブチル）フェノキシ基、４−（ｔ−ブチル）フェノキシ基、４−［２−（ｔ−ブチル）フェニル］フェノキシ基、４−［３−（ｔ−ブチル）フェニル］フェノキシ基、４−［４−（ｔ−ブチル）フェニル］フェノキシ基、４−（ｔ−ブチル）−１−ナフチルオキシ基、５−（ｔ−ブチル）−１−ナフチルオキシ基、４−（ｔ−ブチル）−２−ナフチルオキシ基および６−（ｔ−ブチル）−２−ナフチルオキシ基等のｔ−ブチル基置換アリールオキシ基等が挙げられる。
【００５３】
これらの具体例のうちでより好ましいものは、Ｙがフェニレン基のものであり、３−メトキシフェノキシ基、４−メトキシフェノキシ基、３−エトキシフェノキシ基、４−エトキシフェノキシ基、３−（ｎ−プロポキシ）フェノキシ基、４−（ｎ−プロポキシ）フェノキシ基、３−（イソプロポキシ）フェノキシ基、４−（イソプロポキシ）フェノキシ基、３−（ｎ−ブトキシ）フェノキシ基、４−（ｎ−ブトキシ）フェノキシ基、３−アリルオキシフェノキシ基、４−アリルオキシフェノキシ基、４−（４−メトキシフェニル）フェノキシ基、４−（４−エトキシフェニル）フェノキシ基、４−［４−（ｎ−プロポキシ）フェニル］フェノキシ基、４−［４−イソプロポキシフェニル］フェノキシ基、４−［４−（ｎ−ブトキシ）フェニル］フェノキシ基および４−（４−アリルオキシフェニル）フェノキシ基等のアルコキシ基置換フェニルオキシ基、３−（ジメチルアミノ）フェノキシ基、４−（ジメチルアミノ）フェノキシ基および４−［４−（ジメチルアミノ）フェニル］フェノキシ基等のジメチルアミノ基置換フェニルオキシ基、３−（トリメチルシリルオキシ）フェノキシ基、４−（トリメチルシリルオキシ）フェノキシ基および４−［４−（トリメチルシリルオキシ）フェニル］フェノキシ基等のトリメチルシリルオキシ基置換フェニルオキシ基、若しくは、３−（ｔ−ブチル）フェノキシ基、４−（ｔ−ブチル）フェノキシ基および４−［４−（ｔ−ブチル）フェニル］フェノキシ基等のｔ−ブチル基置換フェニルオキシ基等がさらに好ましい。
【００５４】
特に、３−メトキシフェノキシ基、４−メトキシフェノキシ基、３−エトキシフェノキシ基、４−エトキシフェノキシ基、３−（ｎ−プロポキシ）フェノキシ基、４−（ｎ−プロポキシ）フェノキシ基、４−アリルオキシフェノキシ基、４−（ジメチルアミノ）フェノキシ基、３−（トリメチルシリルオキシ）フェノキシ基、４−（トリメチルシリルオキシ）フェノキシ基、３−（ｔ−ブチル）フェノキシ基および４−（ｔ−ブチル）フェノキシ基が好ましい。
【００５５】
式（１）において、Ａは２ｎ個含まれており、このうちの少なくとも１つがＡ２基である。したがって、式（１）で表される環状ホスファゼン化合物は、次の形態に大別することができる。
【００５６】
［形態１］
２ｎ個の全てのＡがＡ２基のものである。この場合、Ａは、全てが同じＡ２基であってもよいし、２種以上のＡ２基であってもよい。例えば、式（１）のｎが３であるアリールオキシシクロトリホスファゼン化合物、式（１）のｎが４であるアリールオキシシクロテトラホスファゼン化合物、式（１）のｎが５であるアリールオキシシクロペンタホスファゼン化合物および式（１）のｎが６であるアリールオキシシクロヘキサホスファゼン化合物であって、Ａの全てが１種のＡ２基であるもの、Ａの全てが２種以上のＡ２基であるもの並びにこれらの任意の混合物を挙げることができる。
【００５７】
この形態の環状ホスファゼン化合物におけるＡ２基は、通常、３−メトキシフェノキシ基、４−メトキシフェノキシ基、３−エトキシフェノキシ基、４−エトキシフェノキシ基、３−（ｎ−プロポキシ）フェノキシ基、４−（ｎ−プロポキシ）フェノキシ基、４−アリルオキシフェノキシ基、４−（４−メトキシフェニル）フェノキシ基、４−（ジメチルアミノ）フェノキシ基、４−［４−（ジメチルアミノ）フェニル］フェノキシ基、３−（トリメチルシリルオキシ）フェノキシ基、４−（トリメチルシリルオキシ）フェノキシ基、３−（ｔ−ブチル）フェノキシ基および４−（ｔ−ブチル）フェノキシ基からなる群から選ばれたものが好ましく、３−メトキシフェノキシ基、３−エトキシフェノキシ基、３−（ｎ−プロポキシ）フェノキシ基、４−メトキシフェノキシ基、４−エトキシフェノキシ基、４−（ｎ−プロポキシ）フェノキシ基、４−アリルオキシフェノキシ基、４−（ジメチルアミノ）フェノキシ基、３−（ｔ−ブチル）フェノキシ基および４−（ｔ−ブチル）フェノキシ基からなる群から選ばれたものが特に好ましい。
【００５８】
［形態２］
２ｎ個のＡのうちの一部（すなわち、少なくとも１つ）がＡ２基であり、他のＡがＡ１基のものである。ここで、Ａの２つ以上がＡ２基の場合、各Ａ２基は同じものであってもよいし、異なる２種以上のものであってもよい。また、Ａ２基以外のＡは、全てが同じＡ１基であってもよいし、２種以上のＡ１基であってもよい。
【００５９】
この形態の環状ホスファゼン化合物として好ましいものは、２ｎ個のＡのうちの２個〜（２ｎ−２）個がＡ２基のものである。特に、式（１）のｎが３であるアリールオキシシクロトリホスファゼン化合物、式（１）のｎが４であるアリールオキシシクロテトラホスファゼン化合物、式（１）のｎが５であるアリールオキシシクロペンタホスファゼン化合物および式（１）のｎが６であるアリールオキシシクロヘキサホスファゼン化合物であって、２ｎ個のＡのうちの２個〜（２ｎ−２）個がＡ２基のもの並びにこれらの任意の混合物である。このような環状ホスファゼン化合物は、他の環状ホスファゼン化合物に比べ、成形性により優れた樹脂組成物を実現可能な点において有利である。
【００６０】
なお、２ｎ個のＡのうちの２個〜（２ｎ−２）個がＡ２基であるか否かは、環状ホスファゼン化合物またはその製造過程における中間体のＴＯＦ−ＭＳ分析により確認することができる。
【００６１】
このような形態の環状ホスファゼン化合物の具体例としては、式（１）のｎが３であるアリールオキシシクロトリホスファゼン化合物、式（１）のｎが４であるアリールオキシシクロテトラホスファゼン化合物、式（１）のｎが５であるアリールオキシシクロペンタホスファゼン化合物または式（１）のｎが６であるアリールオキシシクロヘキサホスファゼン化合物であって、Ａが、Ａ２基である３−メトキシフェノキシ基とＡ１基であるフェノキシ基との組合せのもの、Ａ２基である３−メトキシフェノキシ基とＡ１基であるメチルフェノキシ基との組合せのもの、Ａ２基である４−メトキシフェノキシ基とＡ１基であるフェノキシ基との組合せのもの、Ａ２基である４−メトキシフェノキシ基とＡ１基であるメチルフェノキシ基との組合せのもの、Ａ２基である３−エトキシフェノキシ基とＡ１基であるフェノキシ基との組合せのもの、Ａ２基である３−エトキシフェノキシ基とＡ１基であるメチルフェノキシ基との組合せのもの、Ａ２基である４−エトキシフェノキシ基とＡ１基であるフェノキシ基との組合せのもの、Ａ２基である４−エトキシフェノキシ基とＡ１基であるメチルフェノキシ基との組合せのもの、Ａ２基である３−（ｎ−プロポキシ）フェノキシ基とＡ１基であるフェノキシ基との組合せのもの、Ａ２基である３−（ｎ−プロポキシ）フェノキシ基とＡ１基であるメチルフェノキシ基との組合せのもの、Ａ２基である４−（ｎ−プロポキシ）フェノキシ基とＡ１基であるフェノキシ基との組合せのもの、Ａ２基である４−（ｎ−プロポキシ）フェノキシ基とＡ１基であるメチルフェノキシ基との組合せのもの、Ａ２基である４−アリルオキシフェノキシ基とＡ１基であるフェノキシ基との組合せのもの、Ａ２基である４−アリルオキシフェノキシ基とＡ１基であるメチルフェノキシ基との組合せのもの、Ａ２基である４−（４−メトキシフェニル）フェノキシ基とＡ１基であるフェノキシ基との組合せのもの、Ａ２基である４−（４−メトキシフェニル）フェノキシ基とＡ１基であるメチルフェノキシ基との組合せのもの、Ａ２基である４−（ジメチルアミノ）フェノキシ基とＡ１基であるフェノキシ基との組合せのもの、Ａ２基である４−（ジメチルアミノ）フェノキシ基とＡ１基であるメチルフェノキシ基との組合せのもの、Ａ２基である４−［４−（ジメチルアミノ）フェニル］フェノキシ基とＡ１基であるフェノキシ基との組合せのもの、Ａ２基である４−［４−（ジメチルアミノ）フェニル］フェノキシ基とＡ１基であるメチルフェノキシ基との組合せのもの、Ａ２基である３−（トリメチルシリルオキシ）フェノキシ基とＡ１基であるフェノキシ基との組合せのもの、Ａ２基である３−（トリメチルシリルオキシ）フェノキシ基とＡ１基であるメチルフェノキシ基との組合せのもの、Ａ２基である４−（トリメチルシリルオキシ）フェノキシ基とＡ１基であるフェノキシ基との組合せのもの、Ａ２基である４−（トリメチルシリルオキシ）フェノキシ基とＡ１基であるメチルフェノキシ基との組合せのもの、Ａ２基である３−（ｔ−ブチル）フェノキシ基とＡ１基であるフェノキシ基との組合せのもの、Ａ２基である３−（ｔ−ブチル）フェノキシ基とＡ１基であるメチルフェノキシ基との組合せのもの、Ａ２基である４−（ｔ−ブチル）フェノキシ基とＡ１基であるフェノキシ基との組合せのもの並びにＡ２基である４−（ｔ−ブチル）フェノキシ基とＡ１基であるメチルフェノキシ基との組合せのものとの組合せのもの等が挙げられる。
【００６２】
このうち、式（１）のｎが３であるアリールオキシシクロトリホスファゼン化合物、式（１）のｎが４であるアリールオキシシクロテトラホスファゼン化合物、式（１）のｎが５であるアリールオキシシクロペンタホスファゼン化合物、式（１）のｎが６であるアリールオキシシクロヘキサホスファゼン化合物であって、Ａが、Ａ２基である３−メトキシフェノキシ基とＡ１基であるフェノキシ基との組合せのもの、Ａ２基である３−メトキシフェノキシ基とＡ１基であるメチルフェノキシ基との組合せのもの、Ａ２基である４−メトキシフェノキシ基とＡ１基であるフェノキシ基との組合せのもの、Ａ２基である４−メトキシフェノキシ基とＡ１基であるメチルフェノキシ基との組合せのもの、Ａ２基である３−エトキシフェノキシ基とＡ１基であるフェノキシ基との組合せのもの、Ａ２基である３−エトキシフェノキシ基とＡ１基であるメチルフェノキシ基との組合せのもの、Ａ２基である４−エトキシフェノキシ基とＡ１基であるフェノキシ基との組合せのもの、Ａ２基である４−エトキシフェノキシ基とＡ１基であるメチルフェノキシ基との組合せのもの、Ａ２基である３−（ｎ−プロポキシ）フェノキシ基とＡ１基であるフェノキシ基との組合せのもの、Ａ２基である３−（ｎ−プロポキシ）フェノキシ基とＡ１基であるメチルフェノキシ基との組合せのもの、Ａ２基である４−（ｎ−プロポキシ）フェノキシ基とＡ１基であるフェノキシ基との組合せのもの、Ａ２基である４−（ｎ−プロポキシ）フェノキシ基とＡ１基であるメチルフェノキシ基との組合せのもの、Ａ２基である４−アリルオキシフェノキシ基とＡ１基であるフェノキシ基との組合せのもの、Ａ２基である４−アリルオキシフェノキシ基とＡ１基であるメチルフェノキシ基との組合せのもの、Ａ２基である４−（ジメチルアミノ）フェノキシ基とＡ１基であるフェノキシ基との組合せのもの、Ａ２基である４−（ジメチルアミノ）フェノキシ基とＡ１基であるメチルフェノキシ基との組合せのもの、Ａ２基である４−（トリメチルシリルオキシ）フェノキシ基とＡ１基であるフェノキシ基との組合せのもの、Ａ２基である４−（トリメチルシリルオキシ）フェノキシ基とＡ１基であるメチルフェノキシ基との組合せのもの、Ａ２基である４−（ｔ−ブチル）フェノキシ基とＡ１基であるフェノキシ基との組合せのもの、Ａ２基である４−（ｔ−ブチル）フェノキシ基とＡ１基であるメチルフェノキシ基との組合せのもの並びにこれらの任意の混合物が好ましい。
【００６３】
これらのうちでより好ましいものは、Ｙがフェニレン基であり、かつ、Ｑがアルコキシ基、ジアルキルアミノ基、トリメチルシリルオキシ基およびｔ−ブチル基からなる群から選ばれたものであるＡ２基と、フェノキシ基およびメチルフェノキシ基のうちの１つのＡ１基との組合せのものである。特に、式（１）のｎが３であるアリールオキシシクロトリホスファゼン化合物若しくは式（１）のｎが４であるアリールオキシシクロテトラホスファゼン化合物であって、Ａが、Ａ２基である３−メトキシフェノキシ基とＡ１基であるフェノキシ基との組合せのもの、Ａ２基である４−メトキシフェノキシ基とＡ１基であるフェノキシ基との組合せのもの、Ａ２基である３−エトキシフェノキシ基とＡ１基であるフェノキシ基との組合せのもの、Ａ２基である４−エトキシフェノキシ基とＡ１基であるフェノキシ基との組合せのもの、Ａ２基である３−（ｎ−プロポキシ）フェノキシ基とＡ１基であるフェノキシ基との組合せのもの、Ａ２基である４−（ｎ−プロポキシ）フェノキシ基とＡ１基であるフェノキシ基との組合せのもの、Ａ２基である４−アリルオキシフェノキシ基とＡ１基であるフェノキシ基との組合せのもの、Ａ２基である４−（ジメチルアミノ）フェノキシ基とＡ１基であるフェノキシ基との組合せのもの、Ａ２基である４−（トリメチルシリルオキシ）フェノキシ基とＡ１基であるフェノキシ基との組合せのもの、Ａ２基である４−（ｔ−ブチル）フェノキシ基とＡ１基であるフェノキシ基との組合せのもの並びにこれらの任意の混合物が好ましい。
【００６４】
本発明で用いられる上述の環状ホスファゼン化合物は、通常、下記の式（３）で表わされる環状ホスホニトリルジハライドを原料とし、その全ハロゲン原子を、少なくとも１つが上述のＡ２基により置換されるよう上述のＡ１基およびＡ２基からなる群から選ばれた基により置換することで得られる。
【００６５】
【化７】
2010106148.tif 000008
【００６６】
ここで、上記環状ホスホニトリルジハライドのハロゲン原子をＡ１基およびＡ２基に置換するための方法として、例えば、次の非特許文献３、４に記載された方法を参照することができる。
【００６７】
【非特許文献３】ＰＨＯＳＰＨＯＲＵＳ−ＮＩＴＲＯＧＥＮ  ＣＯＭＰＯＵＮＤＳ、Ｈ．Ｒ．ＡＬＬＣＯＣＫ著、１９７２年刊、ＡＣＡＤＥＭＩＣ  ＰＲＥＳＳ社
【非特許文献４】ＰＨＯＳＰＨＡＺＥＮＥＳ、Ａ  ＷＯＲＬＤＷＩＤＥ  ＩＮＳＩＧＨＴ、Ｍ．ＧＬＥＲＩＡ、Ｒ．ＤＥ  ＪＡＥＧＥＲ著、２００４年刊、ＮＯＶＡ  ＳＣＩＥＮＣＥ  ＰＵＢＬＩＳＨＥＲＳ  ＩＮＣ．社
【００６８】
本発明の難燃性樹脂組成物は、上述の樹脂成分と環状ホスファゼン化合物とを均一に混合することで調製することができる。ここで用いられる上述の環状ホスファゼン化合物は、樹脂成分との相溶性が良好であるため、樹脂成分と均一に混合することができる。
【００６９】
本発明の難燃性樹脂組成物における環状ホスファゼン化合物の使用量は、樹脂成分の種類や本発明の組成物の用途等の各種条件に応じて適宜設定することができるが、通常、固形分換算での樹脂成分１００部に対して０．１〜２００部に設定するのが好ましく、０．５〜１００部に設定するのがより好ましく、１〜５０部に設定するのがさらに好ましい。環状ホスファゼン化合物の使用量が０．１部未満の場合は、十分な難燃性を示す樹脂成形体が得られ難くなる可能性がある。逆に、環状ホスファゼン化合物の使用量が２００部を超えると、樹脂成分本来の特性が損なわれ、樹脂成分による当該特性を示す樹脂成形体が得られ難くなる可能性がある。
【００７０】
本発明の難燃性樹脂組成物は、上述の必須成分、すなわち、上述の樹脂成分および環状ホスファゼン化合物の他に、用途や樹脂成分の種類等に応じ、その目的とする物性を損なわない範囲で、各種の充填剤や添加剤等を配合することができる。
【００７１】
使用可能な充填剤および添加剤は、樹脂組成物の技術分野において常用されているものであれば特に限定されるものではなく、公知の各種のものである。充填剤の具体例としては、粘土、クレー、カオリン、ベントナイト、長石やマイカ等のケイ酸アルミナ、タルクや滑石等のケイ酸マグネシウム、ケイ酸カルシウム（ワラストナイト）、軽石粉等のケイ酸塩、天然シリカ、焼成シリカ、合成シリカ、アモルファスシリカ、ホワイトカーボン、アエロジル、ケイ砂、石英粉およびケイ藻土等の無水ケイ酸若しくはケイ酸、アルミナ、酸化チタン、酸化マグネシウム、酸化モリブデンおよび酸化亜鉛等の金属酸化物、炭酸カルシウム、炭酸バリウムおよび炭酸マグネシウム等の炭酸塩、硫酸バリウムおよび硫酸マグネシウム等の硫酸塩、チタン酸カリウムおよびチタン酸バリウム等のチタン酸塩、水酸化カルシウム、水酸化アルミニウム、水酸化マグネシウム等の水酸化物、カーボンブラックおよびグラファイト等の炭素類、ホウ酸亜鉛およびモリブデン酸亜鉛等の亜鉛化合物、ガラスバルーン、シラスバルーンおよびフェノールバルーン等の無機若しくは有機のバルーン、ガラス繊維、ガラス布およびガラス微粉末等のガラス類並びにアルミナシリカ繊維、アルミナ繊維、アラミド繊維、アルミナ繊維、ボロン繊維、炭素繊維、ポリビニルアルコール繊維、ポリエステル繊維、ポリテトラフルオロエチレン繊維、液晶繊維およびＰＢＯ（ポリパラフェニレンベンズビスオキサゾール）繊維等の繊維類を挙げることができる。これらの充填剤は、２種以上のものが併用されてもよい。
【００７２】
また、添加剤の具体例としては、ヒンダードアミン系、ベンゾトリアゾール系およびベンゾフェノン系等の紫外線吸収剤、ヒンダードフェノール系、リン系、イオウ系およびヒドラジド系等の酸化防止剤、リン酸エステル、縮合リン酸エステル、リン酸アミド、リン酸アミドエステル、リン酸アンモニウム、ホスフィン酸アルミニウムおよび赤リンなどのリン系、メラミン、メラミンシアヌレート、メラム、メレム、メロンおよびサクシノグアナミン等の窒素系、シリコーン系、臭素系および塩素化パラフィンなどの各種難燃剤、三酸化アンチモン等の難燃助剤、シラン系やチタン系等のカップリング剤、染料、顔料、着色剤、レベリング剤、レオロジーコントロール剤、顔料分散剤、重合禁止剤、ハジキ防止剤、消泡剤、離型剤並びに帯電防止剤等を挙げることができる。
【００７３】
本発明の難燃性樹脂組成物は、各種の樹脂成形体を製造するための材料、例えば、粉体塗料、電着塗料およびＰＣＭ（プレコートメタル）用塗料等の塗料、接着剤、シーリング材、成型材料、複合材料、積層板並びに封止材等の製造用の材料として用いることができる。そして、本発明の難燃性樹脂組成物を用いたこのような材料から成る各種の樹脂成形体、例えば、塗膜や成型品は、難燃性樹脂組成物において樹脂成分と環状ホスファゼン化合物との相溶性が良好であって環状ホスファゼン化合物のブリードアウトが生じにくいことから高温信頼性に優れているだけではなく、難燃性に優れ、また、高いガラス転移温度を示すことから耐熱性においても優れたものになる。
【００７４】
このため、本発明の難燃性樹脂組成物は、各種の電気部品や電子部品用の各種の製造材料、例えば、半導体封止用材料、回路基板（特に、金属張り積層板、プリント配線板用基板）の製造用材料、プリント配線板用の接着剤、プリント配線板用の接着剤シート、プリント配線板用の絶縁性回路保護膜、プリント配線板用の導電ペースト、多層プリント配線板用の封止剤、多層基板の層間絶縁材料、絶縁性接着材料、回路保護剤、カバーレイフィルムおよびカバーインク等として用いるのが特に好ましい。そして、このような各種の製造材料を用いて形成された樹脂成形体を用いた電気・電子部品は、高温信頼性が良好であると同時に難燃性および耐熱性に優れたものになる。
【実施例】
【００７５】
以下に実施例等を挙げて本発明を具体的に説明するが、本発明はこれらにより何ら限定されるものではない。なお、以下において、「ｕｎｉｔ  ｍｏｌ」の「ｕｎｉｔ」は、環状ホスファゼン化合物の最小構成単位、例えば、一般式（１）については（ＰＮＡ２）を意味し、一般式（３）については（ＰＮＸ２）を意味する。一般式（３）において、Ｘが塩素の場合、その１ｕｎｉｔ  ｍｏｌは１１５．８７ｇである。また、以下においては、特に断りがない限り、「％」および「部」とあるのは、それぞれ「重量％」および「重量部」を意味する。
【００７６】
合成例および参考例で得られたホスファゼン化合物は、１Ｈ−ＮＭＲスペクトルおよび３１Ｐ−ＮＭＲスペクトルの測定、アルカリ溶融後の硝酸銀を用いた電位差滴定法による塩素元素（残留塩素）の分析、並びにＴＯＦ−ＭＳ分析の結果に基づいて同定した。
【００７７】
合成例１（形態２に係る環状ホスファゼン化合物の製造）
撹拌機、温度計、還流冷却管および窒素導入管を備えた５リットルのフラスコ中に、ヘプタンによる洗浄で油分を完全に取り去った油性水素化ナトリウム（１５１ｇ，６．３ｍｏｌ）を仕込んだ。これにヘキサクロロシクロトリホスファゼン（３４８ｇ，３．０ｕｎｉｔ  ｍｏｌ）のテトラヒドロフラン（７００ｍＬ）溶液を加えて０℃まで冷却した後、３−メトキシフェノール（２４７ｇ，２．０ｍｏｌ）およびｐ−クレゾール（４５４ｇ，４．２ｍｏｌ）のテトラヒドロフラン（７００ｍＬ）溶液を１時間かけて滴下し、５時間還流撹拌した。この反応液にトルエン（５００ｍＬ）および水（７００ｍＬ）を加えて分液し、有機層を飽和塩化ナトリウム水溶液で２回洗浄して無水硫酸マグネシウムで脱水乾燥した後に溶媒を留去したところ、微黄色粘稠質の生成物７８８ｇ（収率：９７％）が得られた。この生成物の分析結果は以下の通りであった。
【００７８】
◎１Ｈ−ＮＭＲスペクトル（３００ＭＨｚ，ＣＤＣｌ３、δ、ｐｐｍ）：
２．１（１２Ｈ，ｓ），３．７（６Ｈ，ｓ），６．６−７．３（２４Ｈ）
◎３１Ｐ−ＮＭＲスペクトル（１２０ＭＨｚ，ＣＤＣｌ３、δ、ｐｐｍ）：
９．４−１０．１
◎ＭＳ（ＬＤＩ−ＴＯＦ）ｍ／ｚ：
８２５，８１０，７９３
◎残存塩素分析：
＜０．０１％
【００７９】
以上の分析結果から、この工程で得られた生成物は、［Ｎ３Ｐ３（ＯＣ６Ｈ４ＯＭｅ）（ＯＣ６Ｈ４Ｍｅ）５］、［Ｎ３Ｐ３（ＯＣ６Ｈ４ＯＭｅ）２（ＯＣ６Ｈ４Ｍｅ）４］および［Ｎ３Ｐ３（ＯＣ６Ｈ４ＯＭｅ）３（ＯＣ６Ｈ４Ｍｅ）３］の混合物であり、その平均組成が［Ｎ３Ｐ３（ＯＣ６Ｈ４ＯＭｅ）２．０（ＯＣ６Ｈ４Ｍｅ）４．０］の環状ホスファゼン化合物の混合物であることを確認した。
【００８０】
合成例２（形態１に係る環状ホスファゼン化合物の製造）
撹拌機、温度計、還流冷却管、水分離用受器および窒素導入管を備えた５リットルのフラスコ中に４８％ＮａＯＨ水溶液（５５０ｇ，６．６ｍｏｌ）、トルエン（１，０００ｍＬ）および４−メトキシフェノール（６８１ｇ，６．３ｍｏｌ）を仕込んだ。これを窒素雰囲気下で撹拌加熱し、共沸脱水によりフラスコ内の水分を除去してナトリウム４−メトキシフェノキシドを調製した後、このスラリー溶液を４０℃に冷却した。
【００８１】
このスラリー溶液にヘキサクロロシクロトリホスファゼン（３４８ｇ，３．０ｕｎｉｔ  ｍｏｌ）を仕込み、６時間還流した。反応終了後、反応液を５％ＮａＯＨ水溶液で４回洗浄した。そして、これを２％硝酸で中和して分液し、有機層を無水硫酸マグネシウムで脱水乾燥した後に溶媒を留去したところ、白色固体の生成物８５７ｇ（収率：９８％）が得られた。この生成物の分析結果は以下の通りであった。
【００８２】
◎１Ｈ−ＮＭＲ（３００ＭＨｚ，ＣＤＣｌ３、δ、ｐｐｍ）：
３．７（１８Ｈ，ｓ），６．６（１２Ｈ，ｄ），６．７（１２Ｈ，ｄ）
◎３１Ｐ−ＮＭＲ（１２０ＭＨｚ，ＣＤＣｌ３、δ、ｐｐｍ）：
９．９
◎ＭＳ（ＬＤＩ−ＴＯＦ）ｍ／ｚ：
８７４
◎残存塩素分析：
＜０．０１％
【００８３】
以上の分析結果から、この工程で得られた生成物は、［Ｎ３Ｐ３（ＯＣ６Ｈ４ＯＭｅ）６］の構造を持つ環状ホスファゼン化合物であることを確認した。
【００８４】
合成例３（形態１に係る環状ホスファゼン化合物の製造）
ヘキサクロロシクロトリホスファゼンに替えて分子式［ＰＮＣｌ２］ｎで示される、ｎが３から８のクロロシクロホスファゼンオリゴマー混合物（３４８ｇ，３．０ｕｎｉｔ  ｍｏｌ）を用い、合成例２と同様の操作を行う事で白色固体の生成物８４０ｇ（収率：９６％）を得た。この生成物の分析結果は以下の通りであった。
【００８５】
◎１Ｈ−ＮＭＲ（３００ＭＨｚ，ＣＤＣｌ３、δ、ｐｐｍ）：
３．７（６Ｈ，ｍ），６．６−６．７（８Ｈ，ｍ）
◎３１Ｐ−ＮＭＲ（１２０ＭＨｚ，ＣＤＣｌ３、δ、ｐｐｍ）：
−１７．３（六量体），−１６．９（五量体），−１１．２（四量体），９．９（三量体）
◎ＭＳ（ＬＤＩ−ＴＯＦ）ｍ／ｚ：
１７４８，１４５６，１１６５，８７４
◎残存塩素分析：
＜０．０１％
【００８６】
以上の分析結果から、この工程で得られた生成物は、［ＮＰ（ＯＣ６Ｈ４ＯＭｅ）２］ｎの組成を持つ、ｎが３から８の環状ホスファゼン化合物の混合物であることを確認した。
【００８７】
合成例４（形態２に係る環状ホスファゼン化合物の製造）
４−メトキシフェノール（６８１ｇ，６．３ｍｏｌ）に替えて４−メトキシフェノール（２４８ｇ，２．０ｍｏｌ）およびフェノール（３９５ｇ，４．２ｍｏｌ）の混合物を用い、合成例２と同様の操作を行う事で微黄色粘稠質の生成物７３７ｇ（収率：９８％）を得た。この生成物の分析結果は以下の通りであった。
【００８８】
◎１Ｈ−ＮＭＲ（３００ＭＨｚ，ＣＤＣｌ３、δ、ｐｐｍ）：
３．７（６Ｈ，ｍ），６．６−７．０（２８Ｈ，ｍ）
◎３１Ｐ−ＮＭＲ（１２０ＭＨｚ，ＣＤＣｌ３、δ、ｐｐｍ）：
９．３−１０．０
◎ＭＳ（ＬＤＩ−ＴＯＦ）ｍ／ｚ：
７８４，７５４，７２４
◎残存塩素分析：
＜０．０１％
【００８９】
以上の分析結果から、この工程で得られた生成物は、［Ｎ３Ｐ３（ＯＣ６Ｈ４ＯＭｅ）（ＯＰｈ）５］、［Ｎ３Ｐ３（ＯＣ６Ｈ４ＯＭｅ）２（ＯＰｈ）４］および［Ｎ３Ｐ３（ＯＣ６Ｈ４ＯＭｅ）３（ＯＰｈ）３］の混合物であり、その平均組成が［Ｎ３Ｐ３（ＯＣ６Ｈ４ＯＭｅ）２．０（ＯＰｈ）４．０］の環状ホスファゼン化合物の混合物であることを確認した。
【００９０】
合成例５（形態１に係る環状ホスファゼン化合物の製造）
撹拌機、温度計、還流冷却管および窒素導入管を備えた７リットルのフラスコ中に、分子式［ＰＮＣｌ２］ｎで示される、ｎが３から８のクロロシクロホスファゼンオリゴマー混合物（３４８ｇ，３．０ｕｎｉｔ  ｍｏｌ）、炭酸カリウム（９１２ｇ，６．６ｍｏｌ）およびアセトニトリル（１，６００ｍＬ）を仕込んだ。そして、これを撹拌しているところに４−アリルオキシフェノール（９４６ｇ，６．３ｍｏｌ）のアセトニトリル（１，３００ｍＬ）溶液を１時間かけて滴下し、８時間還流撹拌した。反応液にトルエン（１，０００ｍＬ）および水（１，０００ｍＬ）を加えて分液し、有機層を飽和食塩水で２回洗浄して無水硫酸マグネシウムで脱水乾燥した後に溶媒を留去したところ、微黄色固体の生成物９５０ｇ（収率：９２％）が得られた。この生成物の分析結果は以下の通りであった。
【００９１】
◎１Ｈ−ＮＭＲ（３００ＭＨｚ，ＣＤＣｌ３、δ、ｐｐｍ）：
４．５（４Ｈ，ｄ），５．３−５．４（４Ｈ，ｍ），６．０（２Ｈ，ｍ），６．６−７．１（８Ｈ）
◎３１Ｐ−ＮＭＲ（１２０ＭＨｚ，ＣＤＣｌ３、δ、ｐｐｍ）：
−１７．２（六量体），−１６．８（五量体），−１１．２（四量体），９．８（三量体）
◎ＭＳ（ＬＤＩ−ＴＯＦ）ｍ／ｚ：
１７１６，１３７３，１０３０
◎残存塩素分析：
＜０．０１％
【００９２】
以上の分析結果から、この工程で得られた生成物は、［ＮＰ（ＯＣ６Ｈ４ＯＣＨ２ＣＨ＝ＣＨ２）２］ｎの組成を持つ、ｎが３から８の環状ホスファゼン化合物の混合物であることを確認した。
【００９３】
合成例６（形態１に係る環状ホスファゼン化合物の製造）
撹拌機、温度計、還流冷却管および窒素導入管を備えた５リットルのフラスコ中に、薄く切った金属ナトリウム（１４５ｇ，６．３ｍｏｌ）およびテトラヒドロフラン（５００ｍＬ）を仕込んだ。これに４−（ジメチルアミノ）フェノール（８６４ｇ，６．３ｍｏｌ）のテトラヒドロフラン（１，０００ｍＬ）溶液を３０℃で１時間かけて滴下し、２時間撹拌した後、オクタクロロシクロテトラホスファゼン（３４８ｇ，３．０ｕｎｉｔ  ｍｏｌ）のテトラヒドロフラン（７００ｍＬ）溶液をさらに１時間かけて滴下し、４時間撹拌を継続した。反応液にメタノール（５０ｍＬ）を加えて１時間撹拌した後、トルエン（５００ｍＬ）および水（１，０００ｍＬ）を加えて分液し、有機層を飽和食塩水で２回洗浄して無水硫酸マグネシウムで脱水乾燥した後に溶媒を留去したところ、微黄色粘稠質の生成物８８６ｇ（収率：９３％）が得られた。この生成物の分析結果は以下の通りであった。
【００９４】
◎１Ｈ−ＮＭＲ（３００ＭＨｚ，ＣＤＣｌ３、δ、ｐｐｍ）：
２．８（４８Ｈ，ｓ），６．５−６．６（３２Ｈ，ｍ）
◎３１Ｐ−ＮＭＲ（１２０ＭＨｚ，ＣＤＣｌ３、δ、ｐｐｍ）：
−１１．４
◎ＭＳ（ＬＤＩ−ＴＯＦ）ｍ／ｚ
１２７０
◎残存塩素分析
＜０．０１％
【００９５】
以上の分析結果から、この工程で得られた生成物は、［Ｎ４Ｐ４（ＯＣ６Ｈ４ＮＭｅ２）８］の構造を持つ環状ホスファゼン化合物であることを確認した。
【００９６】
合成例７（形態１に係る環状ホスファゼン化合物の製造）
撹拌機、温度計、還流冷却管、水分離用受器および窒素導入管を備えた５リットルのフラスコ中に４８％ＫＯＨ水溶液（７７２ｇ，６．６ｍｏｌ）、クロロベンゼン（１，２００ｍＬ）および４−（ｔ−ブチル）フェノール（１，０８２ｇ，７．２ｍｏｌ）を仕込んだ。これを窒素雰囲気下で撹拌加熱し、共沸脱水によりフラスコ内の水分を除去してカリウム４−（ｔ−ブチル）フェノキシドを調製した後、このスラリー溶液を４０℃に冷却した。
【００９７】
得られたスラリー溶液に、分子式［ＰＮＣｌ２］ｎで示される、ｎが３から８のクロロシクロホスファゼンオリゴマー混合物（３４８ｇ，３．０ｕｎｉｔ  ｍｏｌ）を加え、１８時間還流した。反応終了後、反応液を１，８００ｍＬまで濃縮し、クロロホルム（１，０００ｍＬ）を加えて５％ＮａＯＨ水溶液で４回洗浄した。そして、これを２％硝酸で中和して分液し、有機層を無水硫酸マグネシウムで脱水乾燥した後に溶媒を留去したところ、白色固体の生成物９７２ｇ（収率：９４％）が得られた。この生成物の分析結果は以下の通りであった。
【００９８】
◎１Ｈ−ＮＭＲ（３００ＭＨｚ，ＣＤＣｌ３、δ、ｐｐｍ）：
１．２−１．３（１８Ｈ，ｍ），６．８−７．３（８Ｈ）
◎３１Ｐ−ＮＭＲ（１２０ＭＨｚ，ＣＤＣｌ３、δ、ｐｐｍ）：
−１７．２（六量体），−１６．８（五量体），−１１．０（四量体），１０．１（三量体）
◎ＭＳ（ＬＤＩ−ＴＯＦ）ｍ／ｚ：
１０３２，１３７４，１７１８，２０６１
◎残存塩素分析：
＜０．０１％
【００９９】
以上の分析結果から、この工程で得られた生成物は、［ＮＰ（ＯＣ６Ｈ４−ｔ−Ｂｕ）２］ｎの組成を持つ環状ホスファゼン化合物の混合物であることを確認した。
【０１００】
合成例８（形態２に係る環状ホスファゼン化合物の製造）
撹拌機、温度計、還流冷却管および窒素導入管を備えた５リットルのフラスコ中にヘキサクロロシクロトリホスファゼン（３４８ｇ，３．０ｕｎｉｔ  ｍｏｌ）、４−（トリメチルシリルオキシ）フェノール（３６５ｇ，２．０ｍｏｌ）、フェノール（３９５ｇ，４．２ｍｏｌ）およびテトラヒドロフラン（１，０００ｍＬ）を仕込んだ。そして、これを０℃で撹拌しているところに、カリウムｔ−ブトキシド（７０７ｇ，６．３ｍｏｌ）のテトラヒドロフラン（１，０００ｍＬ）溶液を２時間かけて滴下し、４０℃で２時間撹拌した。反応液を水および飽和食塩水で２回洗浄して無水硫酸マグネシウムで脱水乾燥した後に溶媒を留去したところ、微黄色粘稠質の生成物７８４ｇ（収率：９０％）が得られた。この生成物の分析結果は以下の通りであった。
【０１０１】
◎１Ｈ−ＮＭＲ（３００ＭＨｚ，ＣＤＣｌ３、δ、ｐｐｍ）：
０．１（１８Ｈ，ｍ），６．５−７．２（２８Ｈ，ｍ）
◎３１Ｐ−ＮＭＲ（１２０ＭＨｚ，ＣＤＣｌ３、δ、ｐｐｍ）：
１０．３
◎ＭＳ（ＬＤＩ−ＴＯＦ）ｍ／ｚ：
９５８，８６９，７８１
◎残存塩素分析：
＜０．０１％
【０１０２】
以上の分析結果から、この工程で得られた生成物は、［Ｎ３Ｐ３（ＯＣ６Ｈ４ＯＳｉＭｅ３）（ＯＰｈ）５］、［Ｎ３Ｐ３（ＯＣ６Ｈ４ＯＳｉＭｅ３）２（ＯＰｈ）４］および［Ｎ３Ｐ３（ＯＣ６Ｈ４ＯＳｉＭｅ３）３（ＯＰｈ）３］の混合物であり、その平均組成が［Ｎ３Ｐ３（ＯＣ６Ｈ４ＯＳｉＭｅ３）２．０（ＯＰｈ）４．０］の環状ホスファゼン化合物の混合物であることを確認した。
【０１０３】
参考例１（環状ホスファゼン化合物の製造）
ＰＨＯＳＰＨＯＲＵＳ−ＮＩＴＲＯＧＥＮ  ＣＯＭＰＯＵＮＤＳ、Ｈ．Ｒ．ＡＬＬＣＯＣＫ著、１９７２年刊、１５１頁、ＡＣＡＤＥＭＩＣ  ＰＲＥＳＳ社（先に挙げた非特許文献３）に記載されている方法に従い、ヘキサクロロシクロトリホスファゼン（３４８ｇ，３．０ｕｎｉｔ  ｍｏｌ）から［Ｎ３Ｐ３（ＯＰｈ）６］の化学式で示される白色固体の環状ホスファゼン化合物を製造した。
【０１０４】
参考例２（環状ホスファゼン化合物の製造）
ヘキサクロロシクロトリホスファゼン８１％とオクタクロロシクロテトラホスファゼン１９％とからなるシクロホスファゼン混合物（３４８ｇ，３．０ｕｎｉｔ  ｍｏｌ）を用い、参考例１と同様の方法で［Ｎ３Ｐ３（ＯＰｈ）６］および［Ｎ４Ｐ４（ＯＰｈ）８］の化学式でそれぞれ示される白色固体の環状ホスファゼン化合物の混合物を得た。
【０１０５】
参考例３（環状ホスファゼン化合物の製造）
４−メトキシフェノールに替えてｐ−クレゾール（６８１ｇ，６．３ｍｏｌ）を用いた点を除いて合成例２と同様に操作し、［Ｎ３Ｐ３（ＯＣ６Ｈ４ＣＨ３）６］の化学式で示される白色固体の環状ホスファゼン化合物を得た。
【０１０６】
実施例１〜８および比較例１〜３
ポリカーボネート樹脂（三菱瓦斯化学株式会社の商品名「ユーピロンＳ３０００」）１００部に対し、合成例１〜８で得られた環状ホスファゼン化合物または参考例１〜３で得られた環状ホスファゼン化合物を表１に示す割合で添加して２００〜２４０℃で５分間溶融混練することで樹脂組成物を調製した。得られた樹脂組成物をプレス成形機を用いて１９０〜２００℃で１０分間加熱プレスし、厚さ１．６ｍｍのシートを得た。このシート（試験片）について、ＵＬ−９４難燃性試験（垂直燃焼試験）を実施し、また、熱変形温度（耐熱性）およびブルーミング性（高温信頼性）を調べた。各項目の評価方法は下記の通りである。結果を表１に示す。
【０１０７】
（燃焼性試験）
アンダーライターズラボラトリーズ（Ｕｎｄｅｒｗｒｉｔｅｒ’ｓ  Ｌａｂｏｒａｔｏｒｉｅｓ  Ｉｎｃ．）のＵＬ−９４垂直燃焼試験に基づき、１０回接炎時の合計燃焼時間と燃焼時の滴下物による綿着火の有無により、Ｖ−０、Ｖ−１、Ｖ−２および規格外の四段階に分類した。評価基準を以下に示す。難燃性レベルはＶ−０＞Ｖ−１＞Ｖ−２＞規格外の順に低下する。
【０１０８】
Ｖ−０：下記の条件を全て満たす。
（Ａ）試験片５本を１本につき二回ずつ、合計１０回の接炎後からの消炎時間の合計が５０秒以内。
（Ｂ）試験片５本を１本につき二回ずつ接炎を行い、それぞれの接炎後からの消炎時間が１０秒以内。
（Ｃ）すべての試験片で滴下物による、３００ｍｍ下の脱脂綿への着火がない。
（Ｄ）すべての試験片で、二回目の接炎後のグローイングは３０秒以内。
（Ｅ）すべての試験片で、クランプまでフレーミングしない。
【０１０９】
Ｖ−１：下記の条件を全て満たす。
（Ａ）試験片５本を１本につき二回ずつ、合計１０回の接炎後からの消炎時間の合計が２５０秒以内。
（Ｂ）試験片５本を１本につき二回ずつ接炎を行い、それぞれの接炎後からの消炎時間が３０秒以内。
（Ｃ）すべての試験片で滴下物による、３００ｍｍ下の脱脂綿への着火がない。
（Ｄ）すべての試験片で、二回目の接炎後のグローイングは６０秒以内。
（Ｅ）すべての試験片で、クランプまでフレーミングしない。
【０１１０】
Ｖ−２：下記の条件を全て満たす。
（Ａ）試験片５本を１本につき二回ずつ、合計１０回の接炎後からの消炎時間の合計が２５０秒以内。
（Ｂ）試験片５本を１本つき二回ずつ接炎を行い、それぞれの接炎後からの消炎時間が３０秒以内。
（Ｃ）試験片５本のうち、少なくとも１本、滴下物による、３００ｍｍ下の脱脂綿への着火がある。
（Ｄ）すべての試験片で、二回目の接炎後のグローイングは６０秒以内。
（Ｅ）すべての試験片で、クランプまでフレーミングしない。
【０１１１】
（熱変形温度）
ＡＳＴＭ  Ｄ−６４８に準じ、荷重１．８２ＭＰａで試験した。
【０１１２】
（ブルーミング性）
試験片を１５０℃で６時間加熱し、試験片表面での染み出し状態（試験片内部からの浸出状態）を目視観察した。評価の基準は次の通りである。
◎：染み出しが全く見られない。
〇：染み出しがほとんど見られない。
△：若干の染み出しが見られる。
×：著しい染み出しが見られる。
【０１１３】
【表１】
2010106148.tif 000009
【０１１４】
表１から明らかなように、実施例１〜８の樹脂組成物からなるシート（樹脂成形体）は、比較例１〜３のものに比べて難燃性に優れ、また、熱変形温度が高いことから耐熱性に優れており、さらに、ブルーミングが実質的に見られないことから高温信頼性（耐ブリードアウト性）においても優れている。
【０１１５】
実施例９〜１６および比較例４〜６
ビスフェノールＡ型エポキシ樹脂（ジャパン・エポキシ・レジン社の商品名「エピコート１００１」：エポキシ当量４５６ｇ／ｅｑ．、樹脂固形分７０％）６５１部、クレゾールノボラックエポキシ樹脂（東都化成株式会社の商品名「ＹＤＣＮ−７０４Ｐ」：エポキシ当量２１０ｇ／ｅｑ．、樹脂固形分７０％）３００部、ノボラック型フェノール樹脂（昭和高分子株式会社の商品名「ＢＲＧ−５５８」：水酸基価１０６ｇ／ｅｑ．、樹脂固形分７０％）３０３部、水酸化アルミニウム３６１部および２−エチル−４−メチルイミダゾール０．９部の混合物に対し、合成例１〜８で得られた環状ホスファゼン化合物または参考例１〜３で得られた環状ホスファゼン化合物を表２に示す割合で添加し、溶媒としてプロピレングリコールモノメチルエーテル（ＰＧＭ）を加えて樹脂固形分６５％のエポキシ樹脂ワニス（樹脂組成物）を調製した。
【０１１６】
次に、調製したエポキシ樹脂ワニスを厚さが１８０μｍのガラス織布に塗布して含浸させ、１６０℃の温度で乾燥してプリプレグを製造した。こうして得られた厚さ１８０μｍのガラス織布プリプレグを８枚積層し、これを温度１７０℃、圧力４ＭＰａで１００分間加熱・加圧して厚さ１．２ｍｍのガラスエポキシ積層板を得た。
【０１１７】
このガラスエポキシ積層板から長さ５インチ、幅０．５インチ、厚さ１．２ｍｍの試験片を切り出し、その燃焼性、ガラス転移温度（Ｔｇ）および高温信頼性を調べた。ここで、燃焼性は、実施例１〜８および比較例１〜３の場合と同じく、ＵＬ−９４規格垂直燃焼試験に準拠した方法により評価した。また、ガラス転移温度は、ＪＩＳ  Ｋ  ７１２１−１９８７「プラスチックの転移温度測定方法」に準じ、ＤＳＣによって測定した。さらに、高温信頼性は、試験片を２９０℃で２０分間処理し、外観の変化を観察することで評価した。結果を表２に示す。なお、表２の高温信頼性の結果において、「有」は試験片からの環状ホスファゼン化合物等のブリードアウトがないこと（すなわち、高温信頼性が有ること）を意味し、「無」はそのブリードアウトがあること（すなわち、高温信頼性が無いこと）を意味している。
【０１１８】
【表２】
2010106148.tif 000010
【０１１９】
表２から明らかなように、実施例９〜１６の樹脂組成物からなるガラスエポキシ積層板（樹脂成形体）は、比較例４〜６の樹脂組成物からなるものに比べて難燃性に優れ、また、ガラス転移温度が高いことから耐熱性に優れており、さらに、高温信頼性（耐ブリードアウト性）にも優れている。
【０１２０】
実施例１７〜２４および比較例７〜９
ビスフェノールＡ型エポキシ樹脂（ジャパン・エポキシ・レジン社の商品名「ｊＥＲ１００４」：エポキシ当量９２５）２７８部、クレゾールノボラックエポキシ樹脂（東都化成株式会社の商品名「ＹＤＣＮ−７０３Ｐ」：エポキシ当量２１０）１２６部、ビスフェノールＡ型ノボラック樹脂（大日本インキ化学株式会社の商品名「ＰＨＥＮＯＬＩＴＥ  ＶＨ−４１７０」：水酸基価１１８）１０６部、ヒドロキシ基およびカルボキシ基等の極性官能基を有する架橋型スチレンブタジエンゴム（ＳＢＲ）粒子（ＪＳＲ社の商品名「ＸＳＫ−５００」：平均粒径０．５μｍ）３００部、表３に示す割合の合成例１〜８で得られた環状ホスファゼン化合物または参考例１〜３で得られた環状ホスファゼン化合物、２，６−ジ（ｔ−ブチル）−４−メチルフェノール３部、水酸化アルミニウム（昭和電工株式会社の商品名「Ｈ−４２１」）２００部および２−エチル−４−メチルイミダゾール（四国化成工業株式会社の商品名「キュアゾール  ２Ｅ４ＭＺ」）２部からなる混合物を調製し、これに溶媒としてプロピレングリコールモノメチルエーテルおよびメチルエチルケトンを加えて固形分が３３％の接着剤組成物（樹脂組成物）を得た。
【０１２１】
厚さ２５μｍのポリイミドフイルム（東レデュポン株式会社の商品名「カプトン」）に対し、得られた上述の接着剤組成物を乾燥後の厚さが１５μｍになるようにロールコーターを用いて塗布して乾燥し、接着剤付きポリイミドフイルムを得た。この接着剤付きポリイミドフイルムの接着剤組成物層側と銅箔（厚さ３５μｍ）の処理面とを重ね合わせて１２０℃のラミネートロールで圧着し、更に、１００℃で３時間、１３０℃で３時間および１６０℃で３時間処理してフレキシブル銅張積層板を作製した。また、厚さ４０μｍのポリプロピレンフイルムに対し、得られた上述の接着剤組成物を乾燥後の厚さが５０μｍになるようにロールコーターを用いて塗布して乾燥し、ポリプロピレンフイルムをキャリアフイルムとする接着剤フイルムを得た。
【０１２２】
得られた接着剤フイルムの接着剤組成物層側を厚さ１２５μｍのポリイミド補強板に対して１２０℃のラミネートロールで圧着した。そして、キャリアフイルムのポリプロピレンフイルムを剥がし、接着剤組成物層に対して得られたフレキシブル銅張積層板のフイルム面を重ね合わせた。これを１６０℃、０．５ＭＰａで１５分間加熱加圧接着し、評価用の補強板付きフレキシブル銅張積層板を作製した。
【０１２３】
得られた補強板付きフレキシブル銅張積層板について、難燃性および高温信頼性を評価した。難燃性は、補強板付きフレキシブル銅張積層板の銅箔を全面エッチングにより除去したものを試験片とし、実施例１〜８および比較例１〜３の場合と同じくＵＬ−９４規格垂直燃焼試験に準拠した方法により評価した。また、高温信頼性は、加湿前後のはんだ耐熱性により評価した。加湿前のはんだ耐熱性は、難燃性試験に適用したものと同様の試験片を１００℃で６０分加熱乾燥した後、２６０℃、２８８℃および３１０℃の各はんだ浴に２０秒間フロートさせて外観変化（特に膨れ）の有無を確認することで評価した。一方、加湿後のはんだ耐熱性は、試験片を６０℃、相対湿度８５％で１時間加湿処理した後、２６０℃のはんだ浴に１分間フロートさせて外観変化（特に膨れ）の有無を確認することで評価した。結果を表３に示す。各はんだ耐熱性の結果において、「有」は外観変化が発生しなかったことから耐熱性および高温信頼性が有ることを示し、「無」は外観変化が発生したことから耐熱性および高温信頼性が無いことを示す。
【０１２４】
【表３】
2010106148.tif 000011
【０１２５】
表３から明らかなように、実施例１７〜２４の接着剤組成物を用いて形成された補強板付きフレキシブル銅張積層板（樹脂成形体）は、難燃性において比較例７〜９と略同等であるが、加湿前後のはんだ耐熱性が比較例７〜９よりも良好であり、耐熱性および高温信頼性において優れている。
【０１２６】
合成例９（ポリアミド酸の合成）
３００ｍＬセパラブルフラスコに撹拌機、ディーンシュターク管、還流冷却器、２００ｍｌ滴下ロートおよび窒素導入菅を設置した。この反応機のセパラブルフラスコに、窒素雰囲気下、Ｎ−メチルピロリドン１０６．７ｇ、メシチレン４５．７ｇおよびピロメリット酸二無水物（三菱瓦斯化学株式会社製）４５．８ｇを仕込んだ。それを撹拌しながら、末端アミノ化ポリプロピレングリコール（ハンツマン・コーポレーション社の商品名「ジェファーミンＤ４００」）１２．３ｇ、末端アミノ化ポリプロピレングリコール（ハンツマン・コーポレーション社の商品名「ジェファーミンＤ２３０」）１１．０ｇおよび末端アミノ化ポリ（プロピレングリコール−テトラメチレングリコール共重合体）（ハンツマン・コーポレーション社の商品名「ジェファーミンＸＴＪ５４２」）３６．８ｇを昇温下で１時間かけて滴下した。その後、内部温度を１８０℃まで昇温させ、１８０℃で還流を４時間維持した後に室温まで冷却した。冷却後、４，４'−ジアミノジフェニルエーテル（ＪＦＥケミカル株式会社製）１８．６ｇを添加した。添加後、２０時間窒素雰囲気下で撹拌を継続し、固形分４５質量％の部分的にイミド化されたポリアミド酸の溶液を得た。
【０１２７】
合成例１０（ポリアミド酸の合成）
合成例９で用いたものと同様の反応機のセパラブルフラスコに、窒素雰囲気下、Ｎ−メチルピロリドン１０６．７ｇ、メシチレン４５．７ｇおよびビフェニルテトラカルボン酸二無水物（ＪＦＥケミカル株式会社製）５６．０ｇを仕込んだ。それを撹拌しながら、末端アミノ化ポリプロピレングリコール（ハンツマン・コーポレーション社の商品名「ジェファーミンＤ２３０」）２２．０ｇおよび末端アミノ化ポリ（プロピレングリコール−テトラメチレングリコール共重合体）（ハンツマン・コーポレーション社の商品名「ジェファーミンＸＴＪ５４２」）３４．９ｇを昇温下で１時間かけて滴下した。その後、内部温度を１８０℃まで昇温させ、１８０℃で還流を４時間維持した後に室温まで冷却した。冷却後、１，３−ビス（３−アミノフェノキシ）ベンゼン（三井化学株式会社製）１６．４ｇを添加した。添加後、２０時間窒素雰囲気下で撹拌を継続し、固形分４５質量％の部分的にイミド化されたポリアミド酸の溶液を得た。
【０１２８】
実施例２５〜３２および比較例１０〜１２
合成例９、１０で得られたポリアミド酸（部分的にイミド化されたポリアミド酸）の溶液９００部と表４に示す割合の合成例１〜８で得られた環状ホスファゼン化合物または参考例１〜３で得られた環状ホスファゼン化合物とからなる混合物を調製し、これに溶媒としてＮ，Ｎ−ジメチルアセトアミドを加えて固形分が５０％の樹脂組成物を得た。
【０１２９】
厚さ２５μｍのポリエチレンテレフタラートフィルム（東洋紡績株式会社の商品名「Ｍ５００１」）に対し、得られた上述の樹脂組成物をアプリケーターを用いて塗布して乾燥し、厚さ２５μｍのドライフィルムを得た。そして、株式会社名機製作所製の真空ラミネーターを用い、銅（１２μｍ）／ポリイミド（２５μｍ）／銅（１２μｍ）のフレキシブル銅張積層板（三井化学株式会社の商品名「ネオフレックス（登録商標）ＮＦＸ−２ＡＢＥＰＦＥ（２５Ｔ）」の片面に対して得られたドライフィルムを８０℃で１分間、０．５ＭＰａの加熱、加圧条件下に貼りあわせた後、１６０℃で１時間加熱キュアすることで評価用のカバーフィルム付きフレキシブル銅張積層板を作製した。
【０１３０】
得られたカバーフィルム付きフレキシブル銅張積層板について、難燃性、加湿試験後のブリードアウト性および加湿後のはんだ耐熱性を評価した。難燃性は、カバーフィルム付きフレキシブル銅張積層板の銅箔を両面エッチングにより除去したものを試験片とし、下記のＵＬ−９４難燃性試験（薄型垂直燃焼試験）に準拠した方法により評価した。加湿試験後のブリードアウト性は、難燃性の評価で用いたものと同様の試験片について、６０℃、相対湿度９０％で加湿した後の表面に結晶状の析出物があるかないかで評価した。加湿後のはんだ耐熱性は、難燃性の評価で用いたものと同様の試験片について、６０℃、相対湿度８５％で１時間加湿処理した後、２６０℃のはんだ浴に１分間フロートさせた場合の外観変化（特に膨れ）の有無を確認することで評価した。結果を表４に示す。加湿後のはんだ耐熱性の結果において、「有」は外観変化が発生しなかったことから耐熱性および高温信頼性が有ることを示し、「無」は外観変化が発生したことから耐熱性および高温信頼性が無いことを示す。
【０１３１】
（難燃性試験）
アンダーライターズラボラトリーズ（Ｕｎｄｅｒｗｒｉｔｅｒ’ｓ  Ｌａｂｏｒａｔｏｒｉｅｓ  Ｉｎｃ．）のＵＬ−９４薄型垂直燃焼試験に基づき、１０回接炎時の合計燃焼時間と燃焼時の滴下物による綿着火の有無により、ＶＴＭ−０、ＶＴＭ−１、ＶＴＭ−２および規格外の四段階に分類した。評価基準を以下に示す。難燃性レベルはＶＴＭ−０＞ＶＴＭ−１＞ＶＴＭ−２＞規格外の順に低下する。
【０１３２】
ＶＴＭ−０：下記の条件を全て満たす。
（Ａ）試験片５本を１本につき二回ずつ、合計１０回の接炎後からの消炎時間の合計が５０秒以内。
（Ｂ）試験片５本を１本につき二回ずつ接炎を行い、それぞれの接炎後からの消炎時間が１０秒以内。
（Ｃ）すべての試験片で滴下物による、３００ｍｍ下の脱脂綿への着火がない。
（Ｄ）すべての試験片で、二回目の接炎後のグローイングは３０秒以内。
（Ｅ）すべての試験片で、クランプまでフレーミングしない。
【０１３３】
ＶＴＭ−１：下記の条件を全て満たす。
（Ａ）試験片５本を１本につき二回ずつ、合計１０回の接炎後からの消炎時間の合計が２５０秒以内。
（Ｂ）試験片５本を１本につき二回ずつ接炎を行い、それぞれの接炎後からの消炎時間が３０秒以内。
（Ｃ）すべての試験片で滴下物による、３００ｍｍ下の脱脂綿への着火がない。
（Ｄ）すべての試験片で、二回目の接炎後のグローイングは６０秒以内。
（Ｅ）すべての試験片で、クランプまでフレーミングしない。
【０１３４】
ＶＴＭ−２：下記の条件を全て満たす。
（Ａ）試験片５本を１本につき二回ずつ、合計１０回の接炎後からの消炎時間の合計が２５０秒以内。
（Ｂ）試験片５本を１本つき二回ずつ接炎を行い、それぞれの接炎後からの消炎時間が３０秒以内。
（Ｃ）試験片５本のうち、少なくとも１本、滴下物による、３００ｍｍ下の脱脂綿への着火がある。
（Ｄ）すべての試験片で、二回目の接炎後のグローイングは６０秒以内。
（Ｅ）すべての試験片で、クランプまでフレーミングしない。
【０１３５】
【表４】
2010106148.tif 000012
【０１３６】
表４から明らかなように、実施例２５〜３２のカバーフィルム付きフレキシブル銅張積層板は、難燃性において比較例１０〜１２と略同等であるが、加湿試験後のブリードアウト性および加湿後のはんだ耐熱性が比較例１０〜１２よりも良好であり、耐熱性および高温信頼性においても優れている。